(57)【要約】【課題】表面に凹凸パターンを有するウェハの該表面の洗浄において、前記凹凸パターンに働く毛細管力の影響を低減し、パターン倒れを低減する、ウェハの洗浄方法を提供すること。【解決手段】表面に凹凸パターンを形成したウェハの該表面を洗浄液で洗浄する、洗浄工程、洗浄工程後の前記ウェハの凹部に残留する洗浄液を、昇華性物質を含む充填用処理剤を加熱により融解した充填用融液で置換し、充填する、融液充填工程、前記凹部に充填された前記融液を冷却することにより固体の昇華性物質を析出させる、冷却析出工程、前記凹部に析出した固体の昇華性物質を昇華により除去する、昇華除去工程を有するウェハの洗浄方法であって、前記充填用融液が、含有する昇華性物質の融点以上、融点＋２５℃以下の温度範囲内で充填用処理剤を融解させた融液であることを特徴とする、ウェハの洗浄方法。【選択図】なし【特許請求の範囲】
【請求項１】
表面に凹凸パターンを形成したウェハの該表面を洗浄液で洗浄する、洗浄工程、
洗浄工程後の前記ウェハの凹部に残留する洗浄液を、昇華性物質を含む充填用処理剤を加熱により融解した充填用融液で置換し、充填する、融液充填工程、
前記凹部に充填された前記融液を冷却することにより固体の昇華性物質を析出させる、冷却析出工程、
前記凹部に析出した固体の昇華性物質を昇華により除去する、昇華除去工程
を有するウェハの洗浄方法であって、
前記充填用融液が、含有する昇華性物質の融点以上、融点＋２５℃以下の温度範囲内で充填用処理剤を融解させた融液であることを特徴とする、ウェハの洗浄方法。
【請求項２】
前記充填用処理剤が、昇華性物質を６０質量％以上、有機溶媒を４０質量％以下含有するものであることを特徴とする、請求項１に記載のウェハの洗浄方法。
【請求項３】
前記有機溶媒が、充填用融液の温度よりも沸点が高い有機溶媒であることを特徴とする、請求項１または請求項２に記載のウェハの洗浄方法。
【請求項４】
洗浄工程後の前記ウェハの凹部に残留する洗浄液が充填用融液の温度よりも沸点が高い有機溶媒であることを特徴とする、請求項１乃至請求項３のいずれかに記載のウェハの洗浄方法。
【請求項５】
洗浄工程後の前記ウェハの凹部に残留する洗浄液が充填用融液に対して溶解性を有することを特徴とする、請求項１乃至請求項４のいずれかに記載のウェハの洗浄方法。
【請求項６】
前記融液充填工程において、スピン方式によりウェハの凹凸パターンに充填用融液を供給することか、充填用融液槽内にウェハを浸漬することによって、凹部に残留する洗浄液を充填用融液で置換することを特徴とする、請求項１乃至請求項５のいずれかに記載のウェハの洗浄方法。
【請求項７】
前記充填用処理剤中の、液相での光散乱式液中粒子検出器によるパーティクル測定における０．５μｍより大きい粒子の数が該処理剤を加熱により融解させて充填用融液とした際に該融液１ｍＬ当たり１００個以下であり、前記処理剤中のＮａ、Ｍｇ、Ｋ、Ｃａ、Ｍｎ、Ｆｅ及びＣｕの各元素の金属不純物含有量が、該処理剤総量に対し各１００質量ｐｐｂ以下であることを特徴とする、請求項１乃至請求項６のいずれかに記載のウェハの洗浄方法。
【請求項８】
前記充填用処理剤が、昇華性物質を昇華精製または蒸留精製したもの、昇華性物質と有機溶媒の混合物を昇華精製または蒸留精製したもの、及び、予め昇華精製または蒸留精製した昇華性物質と予め蒸留精製した有機溶媒とを混合したもの、からなる群から選ばれる少なくとも１つであることを特徴とする、請求項１乃至請求項７のいずれかに記載のウェハの洗浄方法。
【請求項９】
前記昇華性物質が、ナフタレン、パラジクロロベンゼン、テトラクロロジフルオロエタン、樟脳、及びアルキルアミンの炭酸塩からなる群から選ばれる少なくとも１種の物質であることを特徴とする、請求項１乃至請求項８のいずれかに記載のウェハの洗浄方法。
【請求項１０】
前記冷却析出工程において、融液を、大気圧下で放冷すること、加圧下で放冷すること、及び、前記ウェハにおいて凹凸パターンを形成していない部分に冷却剤を接触させること、からなる群から選ばれる少なくとも１つの方法により冷却することを特徴とする、請求項１乃至請求項９のいずれかに記載のウェハの洗浄方法。
【請求項１１】
前記昇華除去工程において、固体の昇華性物質を、大気圧下で室温〜昇華性物質の融点未満の温度で昇華させること、または、減圧下で室温〜昇華性物質の融点未満の温度で昇華させることを特徴とする、請求項１乃至請求項１０のいずれかに記載のウェハの洗浄方法。
【請求項１２】
請求項１乃至請求項１１のいずれかに記載のウェハの洗浄方法で用いる、昇華性物質を含む充填用処理剤。
【請求項１３】
前記充填用処理剤が、昇華性物質を６０質量％以上、有機溶媒を４０質量％以下含有するものであることを特徴とする、請求項１２に記載の充填用処理剤。
【請求項１４】
前記充填用処理剤中の前記有機溶媒が、前記充填用融液の温度よりも沸点が高い有機溶媒であることを特徴とする、請求項１２または請求項１３に記載の充填用処理剤。
【請求項１５】
前記充填用処理剤中の、液相での光散乱式液中粒子検出器によるパーティクル測定における０．５μｍより大きい粒子の数が該処理剤を加熱により融解させて充填用融液とした際に該融液１ｍＬ当たり１００個以下であり、Ｎａ、Ｍｇ、Ｋ、Ｃａ、Ｍｎ、Ｆｅ及びＣｕの各元素の金属不純物含有量が、該充填用処理剤総量に対し各１００質量ｐｐｂ以下であることを特徴とする、請求項１２乃至請求項１４のいずれかに記載の充填用処理剤。
【請求項１６】
前記充填用処理剤が、昇華性物質を昇華精製または蒸留精製したもの、昇華性物質と有機溶媒の混合物を昇華精製または蒸留精製したもの、及び、予め昇華精製または蒸留精製した昇華性物質と予め蒸留精製した有機溶媒とを混合したもの、からなる群から選ばれる少なくとも１つであることを特徴とする、請求項１２乃至請求項１５のいずれかに記載の充填用処理剤。
【請求項１７】
前記昇華性物質が、ナフタレン、パラジクロロベンゼン、テトラクロロジフルオロエタン、樟脳、及びアルキルアミンの炭酸塩からなる群から選ばれる少なくとも１種の物質であることを特徴とする、請求項１２乃至請求項１６のいずれかに記載の充填用処理剤。
【発明の詳細な説明】
【技術分野】
【０００１】
本発明は、半導体デバイス製造などにおける基板（ウェハ）の洗浄技術に関する。
【背景技術】
【０００２】
半導体チップの製造では、成膜、リソグラフィやエッチングなどを経てウェハ表面に微細な凹凸パターンが形成され、その後、ウェハ表面を清浄なものとするために、水（純水）や有機溶媒を用いて洗浄がなされる。素子は微細化される方向にあり、凹凸パターンの間隔は益々狭くなってきている。このため、水（純水）を用いて洗浄し、凹凸パターンの凹部に残留した水をウェハ表面から乾燥させて除去する際、凹部に残留した水と外部の空気との圧力差によって生じる毛細管現象により働く曲げの力により、凹凸パターンが倒れるという問題が生じやすくなってきている。この問題は、特に凹凸のパターン間隔がより狭くなった、例えばラインアンドスペース形状のパターンの場合、線幅（凹部の幅）が２０ｎｍ台、１０ｎｍ台世代の半導体チップにおいてより顕著になってきている。また、ウェハのパターン形状の多様化に伴って、凸部の中に脆弱な箇所を有するものもあり、当該箇所においても前記毛細管力が作用してパターン倒れが発生する問題が顕著になってきている。
【０００３】
特許文献１には、回路パターンを形成した基板表面を洗浄、リンス後、凹凸パターンの凹部に残留したリンス液を充填剤で置換し、該充填剤を固化し、固化後の充填剤を除去する、基板処理システムが開示されている。
【０００４】
特許文献２には、溶剤中に溶解させた昇華性材料を半導体装置の凹凸部や可動部に流し込み、その後、溶剤を蒸発させて昇華性材料を析出させ、固着を防止する技術が開示されている。この昇華性材料は、後に昇華させて取り除かれる。
【０００５】
特許文献３、４には、薄膜と基材との間の微小間隙の洗浄後に、洗浄溶液が乾燥する前に溶融状態の昇華性物質を微小間隙に付着させ、該昇華性物質を凝固させ、後に該昇華性物質を昇華させることにより、凹凸パターンの凹部に残留した洗浄液の乾燥時に前記微小間隙において薄膜と基板あるいは薄膜と薄膜とが洗浄液の表面張力により密着しないようにする方法等が開示されている。
【０００６】
また、超臨界二酸化炭素を用いる方法（特許文献５）や、凍結乾燥を用いる方法（特許文献６、７）なども開示されているが、いずれも特殊な装置や条件を必要とするものであり、操作が煩雑で結果的にコストが高くなってしまう問題がある。
【先行技術文献】
【特許文献】
【０００７】
【特許文献１】特開２０１１−１２４３１３号公報
【特許文献２】特開２００８−０１０６３８号公報
【特許文献３】特開平９−１９０９９６号公報
【特許文献４】特開平９−２６０３３７号公報
【特許文献５】特開２００８−１３０６８５号公報
【特許文献６】特開平１１−２９４９４８号公報
【特許文献７】米国特許第５０１３６９３号明細書
【発明の概要】
【発明が解決しようとする課題】
【０００８】
パターン倒れは、ウェハの乾燥時に、パターンに毛細管力が作用することによって生じる。また、ウェハのパターン形状の多様化に伴って、凸部の中に脆弱な箇所を有するものもあり、当該箇所に前記毛細管力が作用してパターン倒れが発生する恐れがある。
【０００９】
このため、パターンの凹部に残留した液体を、乾燥により直接除去する代わりに、後工程で除去可能な固体で置き換え、該固体を除去することで、パターン倒れが解消すると期待できる。特許文献１には充填剤を回路パターンの間の凹部に充填し、パターンの倒壊を防止する技術が記載されているが、充填剤として開示されているポリマーやフォトレジストは、そのものが高価であることや、充填後に固化するには特別な条件下で反応させる必要があり、そのための装置や処理方法が煩雑となり、結果として高コストとなる問題がある。また、固化させた充填剤をプラズマ処理や現像処理により除去する方法においても、除去によりウェハ表面が損傷を受ける恐れがあることや、除去のための装置や処理方法が煩雑となり、結果として高コストとなる問題がある。
【００１０】
特許文献２〜４には昇華性材料を析出させる方法が記載されているが、開示されている構造物や微小間隙に、毛細管力が作用することによるパターン倒れを低減することについて想定されていないため、本目的に適用するためには改善の余地があった。
【００１１】
本発明は、表面に凹凸パターンを有するウェハの該表面の洗浄において、前記凹凸パターンに働く毛細管力の影響を低減し、パターン倒れを低減する、ウェハの洗浄方法を提供することを課題とする。
【課題を解決するための手段】
【００１２】
本発明は、
表面に凹凸パターンを形成したウェハの該表面を洗浄液で洗浄する、洗浄工程、
洗浄工程後の前記ウェハの凹部に残留する洗浄液を、昇華性物質を含む充填用処理剤を加熱により融解した充填用融液で置換し、充填する、融液充填工程、
前記凹部に充填された前記融液を冷却することにより固体の昇華性物質を析出させる、冷却析出工程、
前記凹部に析出した固体の昇華性物質を昇華により除去する、昇華除去工程
を有するウェハの洗浄方法であって、前記充填用融液が、含有する昇華性物質の融点以上、融点＋２５℃以下の温度範囲内で充填用処理剤を融解させた融液であることを特徴とする、ウェハの洗浄方法である。
【００１３】
前記充填用融液が、含有する昇華性物質の融点以上、融点＋２５℃以下の温度範囲内で充填用処理剤を融解させた融液であると、融液中での昇華性物質の蒸発に伴う気泡の発生が低減される。そのため、前記融液充填工程において、ウェハの凹部に前記融液を流入させる場合、前記凹部に気泡が発生し難くなり、その結果、毛細管力の作用を抑制しつつ充填することができる。融点未満の温度では前記昇華性物質が融解しないため、すなわち融液とならないため、前記洗浄液を置換することができない。融点＋２５℃を超える温度では、前記昇華性物質を含む融液となるものの、該昇華性物質の蒸発が早すぎるため、ウェハの凹部に残留する洗浄液を該融液で置換できたとしても、融液から昇華性物質が蒸発することにより前記凹部を充分に充填することができない。また、融液内で気泡の発生が多くなることから、凹部においても気泡が発生し易くなり、該気泡により凹部に毛細管力が作用してしまうため、パターンの倒壊に繋がる。前記融液が、含有する昇華性物質の融点以上、融点＋１５℃以下の温度範囲内で充填用処理剤を融解させた融液であると、冷却析出工程時に融液の温度をより早く冷却できるため、冷却析出工程時に昇華性物質が蒸発し減少する量を低減でき、その結果、ウェハ全面の凹部をより充填しやすいため、さらに好ましい。
【００１４】
また、前記充填用処理剤は、昇華性物質を６０質量％以上、有機溶媒を４０質量％以下含有するものであってもよい。昇華性物質が６０質量％未満で有機溶媒が４０質量％超の場合、冷却析出工程で析出する固体がポーラスとなったり析出する固体が少なくなったりし易く、ウェハの凹部を昇華性物質で充分に充填し難い恐れがあることや、含有する有機溶媒によってウェハの凹部に毛細管力が作用してしまう恐れがあることから、好ましくない。ウェハの凹部を昇華性物質で充分に充填する観点や、含有する有機溶媒によりウェハの凹部に作用する恐れがある毛細管力を低減する観点から、前記充填用処理剤は、昇華性物質を９５質量％以上、有機溶媒を５質量％以下含有するものであることがより好ましい。
【００１５】
また、ウェハの凹部を昇華性物質で充分に充填する観点や、ウェハの凹部に毛細管力を作用させない観点から、前記充填用処理剤は昇華性物質からなるものであってもよい。
【００１６】
また、前記有機溶媒が、充填用融液の温度よりも沸点が高い有機溶媒であることが好ましい。
【００１７】
また、洗浄工程後の前記ウェハの凹部に残留する洗浄液が充填用融液の温度よりも沸点が高い有機溶媒であることが好ましい。
【００１８】
また、洗浄工程後の前記ウェハの凹部に残留する洗浄液が充填用融液に対して溶解性を有することが好ましい。
【００１９】
また、前記融液充填工程において、スピン方式によりウェハの凹凸パターンに充填用融液を供給することか、充填用融液槽内にウェハを浸漬することによって、凹部に残留する洗浄液を充填用融液で置換することが好ましい。
【００２０】
また、前記充填用処理剤中の液相での光散乱式液中粒子検出器によるパーティクル測定における０．５μｍより大きい粒子の数は該処理剤を加熱により融解させて充填用融液とした際に該融液１ｍＬ当たり１００個以下であることが好ましい。前記０．５μｍより大きい粒子の数が該融液１ｍＬ当たり１００個超であると、パーティクルによりパターンにダメージを誘発する恐れがありデバイスの歩留まり低下及び信頼性の低下を引き起こす恐れがある。なお、前記０．５μｍより大きい粒子の数は該融液１ｍＬ当たり１個以上あってもよい。なお、融液中のパーティクルの数を直接測定することは困難なので、本発明における融液中のパーティクル測定は、例えば、予め前記融液１ｍＬをイソプロピルアルコール等の有機溶媒に溶解し、該溶液に対して、レーザを光源とした光散乱式液中粒子測定方式における市販の測定装置を利用して測定するものであり、パーティクルの粒径とは、ＰＳＬ（ポリスチレン製ラテックス）標準粒子基準の光散乱相当径を意味する。
【００２１】
また、前記充填用処理剤中の、Ｎａ、Ｍｇ、Ｋ、Ｃａ、Ｍｎ、Ｆｅ及びＣｕの各元素の金属不純物含有量は、該処理剤総量に対し各１００質量ｐｐｂ以下であることが好ましい。前記の各元素の金属不純物としては、金属微粒子、イオン、コロイド、錯体、酸化物や窒化物といった形で、溶解、未溶解に係らず処理剤中に存在するもの全てが対象となる。前記金属不純物含有量が、該処理剤総量に対し１００質量ｐｐｂ超であると、ウェハを用いたデバイスの接合リーク電流が増大する恐れがあり、デバイスの歩留まり低下及び信頼性の低下を引き起こす恐れがある。なお、前記金属不純物含有量は、該処理剤総量に対し各０．０１質量ｐｐｂ以上であってもよい。なお、充填用処理剤中の金属不純物含有量は、所定量の充填用処理剤から、揮発成分及び蒸発成分をすべて揮発及び蒸発させて、残った残渣をフッ硝酸に溶解させて、該溶液中の金属不純物含有量を、市販の誘導結合プラズマ質量分析装置を用いて測定し、そこから充填用処理剤中の金属不純物含有量を算出することで求めることができる。
【００２２】
特許文献１〜４では、ウェハの凹部に固体を固化するにあたって、または凹部に昇華性物質を析出するにあたって、パターンにダメージを誘発する恐れがあり、当該ウェハを用いたデバイスの歩留まり低下及び信頼性の低下を引き起こす原因となるパーティクルや、当該ウェハを用いたデバイスの接合リーク電流を増大させる恐れがある金属不純物の該凹部表面への混入を考慮されていないが、本発明では、前記処理剤中のパーティクルや金属不純物の含有量を上述した範囲内とすることで、それらに起因した不具合を改善することができる。
【００２３】
また、前記充填用処理剤は、昇華性物質を昇華精製または蒸留精製したもの、昇華性物質と有機溶媒の混合物を昇華精製または蒸留精製したもの、及び、予め昇華精製または蒸留精製した昇華性物質と予め蒸留精製した有機溶媒とを混合したもの、からなる群から選ばれる少なくとも１つであると、前記処理剤中の液相での光散乱式液中粒子検出器によるパーティクル測定における０．５μｍより大きい粒子の数を、該処理剤を加熱により融解させて充填用融液とした際に該融液１ｍＬ当たり１００個以下に、前記処理剤中のＮａ、Ｍｇ、Ｋ、Ｃａ、Ｍｎ、Ｆｅ及びＣｕの各元素の金属不純物含有量を、該処理剤総量に対し各１００質量ｐｐｂ以下にしやすいため好ましい。昇華精製とは、昇華性を有する物質の昇華及び堆積温度の差異を用いて精製する方法である。
【００２４】
また、前記昇華性物質は、ナフタレン、パラジクロロベンゼン、テトラクロロジフルオロエタン、樟脳、及びアルキルアミンの炭酸塩からなる群から選ばれる少なくとも１種の物質であることが好ましい。
【００２５】
また、前記冷却析出工程において、融液を、大気圧下で放冷すること、加圧下で放冷すること、及び、前記ウェハにおいて凹凸パターンを形成していない部分に冷却剤を接触させること、からなる群から選ばれる少なくとも１つの方法により冷却することが好ましい。
【００２６】
なお、前記冷却析出工程において、凹部に固体の昇華性物質を析出させた際に、該凹部に固体の昇華性物質とともに有機溶媒が存在する場合は、該有機溶媒を蒸発させてから昇華除去工程を行うことが好ましい。凹部が固体の昇華性物質で充填されて保護されているので、前記有機溶媒が蒸発する際の毛細管力の影響が抑制されるためである。
【００２７】
また、前記昇華除去工程において、固体の昇華性物質を、大気圧下で室温〜昇華性物質の融点未満の温度で昇華させること、または、減圧下で室温〜昇華性物質の融点未満の温度で昇華させることが好ましい。
【００２８】
また、本発明は、上記のいずれかに記載のウェハの洗浄方法で用いる昇華性物質を含む充填用処理剤である。
【００２９】
前記充填用処理剤は、昇華性物質を６０質量％以上、有機溶媒を４０質量％以下含有するものであってもよい。ウェハの凹部を昇華性物質で充分に充填する観点や、含有する有機溶媒によりウェハの凹部に作用する恐れがある毛細管力を低減する観点から、前記充填用処理剤は、昇華性物質を９５質量％以上、有機溶媒を５質量％以下含有するものであることがより好ましい。また、ウェハの凹部を昇華性物質で充分に充填する観点や、ウェハの凹部に毛細管力を作用させない観点から、前記充填用処理剤は昇華性物質からなるものであってもよい。
【００３０】
また、前記充填用処理剤中の前記有機溶媒は、前記充填用融液の温度よりも沸点が高い有機溶媒であることが好ましい。
【００３１】
また、前記充填用処理剤中の、液相での光散乱式液中粒子検出器によるパーティクル測定における０．５μｍより大きい粒子の数は該処理剤を加熱により融解させて充填用融液とした際に該融液１ｍＬ当たり１００個以下であり、Ｎａ、Ｍｇ、Ｋ、Ｃａ、Ｍｎ、Ｆｅ及びＣｕの各元素の金属不純物含有量は、該充填用処理剤総量に対し各１００質量ｐｐｂ以下であることが好ましい。
【００３２】
また、前記充填用処理剤は、昇華性物質を昇華精製または蒸留精製したもの、昇華性物質と有機溶媒の混合物を昇華精製または蒸留精製したもの、及び、予め昇華精製または蒸留精製した昇華性物質と予め蒸留精製した有機溶媒とを混合したもの、からなる群から選ばれる少なくとも１つであることが好ましい。
【００３３】
また、前記昇華性物質は、ナフタレン、パラジクロロベンゼン、テトラクロロジフルオロエタン、樟脳、及びアルキルアミンの炭酸塩からなる群から選ばれる少なくとも１種の物質であることが好ましい。
【発明の効果】
【００３４】
本発明のウェハの洗浄方法は、表面に凹凸パターンを有するウェハの凹部に残留する洗浄液を、昇華性物質を含む充填用処理剤を加熱により融解した充填用融液で置換し、充填した後、冷却により固体の昇華性物質を析出させ、固体の昇華性物質を昇華により除去する方法であり、特別な装置や特殊な条件を必要とすることなしに、凹部から洗浄液等の液体を乾燥除去する際に作用するような毛細管力の影響を抑制することができ、ひいては、パターン倒れを低減する効果を奏する。また、前記充填用融液が、含有する昇華性物質の融点以上、融点＋２５℃以下の温度範囲内で充填用処理剤を融解させた融液であることにより、融液中で気泡が発生し難くなり、その結果、毛細管力の作用を抑制しつつ充填することができる。
【図面の簡単な説明】
【００３５】
【図１】表面が凹凸パターン２を有する面とされたウェハ１を斜視したときの模式図。
【図２】図１中のａ−ａ’断面の一部を示したもの。
【図３】充填用融液を凹凸パターン２の凹部に充填した図。
【図４】昇華性物質の固体を凹凸パターン２の凹部に析出させた図。
【発明を実施するための形態】
【００３６】
以下、本発明について詳しく説明する。本発明の実施形態に係るウェハの好適な洗浄方法は、
表面に凹凸パターンを形成したウェハの該表面を洗浄液で洗浄する、洗浄工程、
洗浄工程後の前記ウェハの凹部に残留する洗浄液を、昇華性物質を含む充填用処理剤を加熱により融解した充填用融液で置換し、充填する、融液充填工程、
前記凹部に充填された前記融液を冷却することにより固体の昇華性物質を析出させる、冷却析出工程、
前記凹部に析出した固体の昇華性物質を昇華により除去する、昇華除去工程
を有する。
【００３７】
ウェハ表面に形成される凹凸パターンを、図１及び図２に模式的に示す。図１は、表面が凹凸パターン２を有する面とされたウェハ１を斜視したときの模式図を示し、図２は、図１中のａ−ａ’断面の一部のパターンの凸部３と凹部４を示したものである。パターンの凹部の幅５は、図２に示すようにパターンの凸部３と凸部３の間隔で示され、「線幅」ともいう。凸部３のアスペクト比は、凸部３の高さ６を凸部の幅７で割ったもので表される。さらには、凹凸パターンの形状はＤＲＡＭ等に使用されるシリンダータイプのものであってもよい。
【００３８】
本発明の洗浄方法のようなパターン倒れを考慮した洗浄方法がなされていない場合、洗浄工程でのパターン倒れは、凹部４の幅５が７０ｎｍ以下、特には４５ｎｍ以下、アスペクト比が４以上、特には６以上のときに生じやすくなる。また、上記の範囲から外れるものであっても、凸部の中に脆弱な箇所を有するようなパターン形状の場合、当該箇所に毛細管力が作用してパターン倒れが発生する恐れがある。
【００３９】
ウェハ表面に凹凸パターンを形成する方法の一例を以下に示す。まず、ウェハ表面にレジストを塗布したのち、レジストマスクを介してレジストに露光し、露光されたレジスト、または、露光されなかったレジストをエッチング除去することによって所望の凹凸パターンを有するレジストを作製する。また、レジストにパターンを有するモールドを押し当てることでも、凹凸パターンを有するレジストを得ることができる。次に、ウェハをエッチングする。このとき、レジストパターンの凹の部分が選択的にエッチングされる。最後に、レジストを剥離すると、表面に凹凸パターンを有するウェハが得られる。
【００４０】
本発明の洗浄方法で用いる凹凸パターンが形成されたウェハ、及び凹凸パターンの材質については特に問わず、ウェハとしては、シリコンウェハ、シリコンカーバイドウェハ、シリコン元素を含む複数の成分から構成されたウェハ、サファイアウェハ、各種化合物半導体ウェハ、プラスチックウェハなど各種のウェハを用いることができる。また、凹凸パターンの材質についても、酸化ケイ素、窒化ケイ素、多結晶シリコン、単結晶シリコンなどのシリコン系材料、窒化チタン、タングステン、ルテニウム、窒化タンタル、スズなどメタル系材料、及びそれぞれを組み合わせた材料を用いることができる。
【００４１】
洗浄工程においてウェハの洗浄方式は特に限定されない。ウェハの洗浄方式としては、ウェハをほぼ水平に保持して回転させながら回転中心付近に洗浄液を供給してウェハを１枚ずつ洗浄するスピン洗浄に代表される枚葉方式や、洗浄槽内で複数枚のウェハを浸漬し洗浄するバッチ方式が挙げられる。なお、ウェハの凹凸パターン表面に洗浄液を供給するときの該洗浄液の形態としては、該凹凸パターン表面に保持された時に液体になるものであれば特に限定されず、たとえば、液体、蒸気などがある。
【００４２】
洗浄工程における洗浄液とは、水を主成分とする水系洗浄液又は水系洗浄液とは異なる洗浄液Ａの少なくとも１つである。前記洗浄液Ａとは、有機溶媒又は水系洗浄液と有機溶媒の混合物である。また、凹凸パターンを形成したウェハ表面を、水系洗浄液で洗浄した後に、水系洗浄液を洗浄液Ａで置換してもよい。特に、後工程における充填用融液との置換性を考慮すると、有機溶媒からなる洗浄液Ａを用いることが特に好ましい。
【００４３】
前記水系洗浄液の例としては、純水、又は水に有機溶媒、酸、アルカリ、界面活性剤、過酸化水素、オゾンのうち少なくとも１種が混合された水を主成分（例えば、水の含有率が５０質量％以上）とする液体が挙げられる。
【００４４】
前記洗浄液Ａとして用いられることのある有機溶媒は特に限定されないが、炭化水素類、エステル類、エーテル類、ケトン類、含ハロゲン溶媒、スルホキシド系溶媒、アルコール類、多価アルコール類、多価アルコールの誘導体、含窒素化合物溶媒等が挙げられる。
【００４５】
前記炭化水素類の例としては、トルエン、ベンゼン、キシレン、ヘキサン、ヘプタン、オクタンなどがあり、前記エステル類の例としては、酢酸エチル、酢酸プロピル、酢酸ブチル、アセト酢酸エチルなどがあり、前記エーテル類の例としては、ジエチルエーテル、ジプロピルエーテル、ジブチルエーテル、テトラヒドロフラン、ジオキサンなどがあり、前記ケトン類の例としては、アセトン、アセチルアセトン、メチルエチルケトン、メチルプロピルケトン、メチルブチルケトン、シクロヘキサノン、イソホロンなどがあり、前記含ハロゲン溶媒の例としては、パーフルオロオクタン、パーフルオロノナン、パーフルオロシクロペンタン、パーフルオロシクロヘキサン、ヘキサフルオロベンゼンなどのパーフルオロカーボン、１，１，１，３，３−ペンタフルオロブタン、オクタフルオロシクロペンタン、２，３−ジハイドロデカフルオロペンタン、ゼオローラＨ（日本ゼオン製）などのハイドロフルオロカーボン、メチルパーフルオロイソブチルエーテル、メチルパーフルオロブチルエーテル、エチルパーフルオロブチルエーテル、エチルパーフルオロイソブチルエーテル、アサヒクリンＡＥ−３０００（旭硝子製）、Ｎｏｖｅｃ  ＨＦＥ−７１００、Ｎｏｖｅｃ  ＨＦＥ−７２００、Ｎｏｖｅｃ７３００、Ｎｏｖｅｃ７６００（いずれも３Ｍ製）などのハイドロフルオロエーテル、テトラクロロメタンなどのクロロカーボン、クロロホルムなどのハイドロクロロカーボン、ジクロロジフルオロメタンなどのクロロフルオロカーボン、１，１−ジクロロ−２，２，３，３，３−ペンタフルオロプロパン、１，３−ジクロロ−１，１，２，２，３−ペンタフルオロプロパン、１−クロロ−３，３，３−トリフルオロプロペン、１，２−ジクロロ−３，３，３−トリフルオロプロペンなどのハイドロクロロフルオロカーボン、パーフルオロエーテル、パーフルオロポリエーテルなどがあり、前記スルホキシド系溶媒の例としては、ジメチルスルホキシドなどがあり、アルコール類の例としては、メタノール、エタノール、プロパノール、ブタノールなどがあり、多価アルコール類の例としては、エチレングリコール、１，３−プロパンジオールなどがあり、前記多価アルコールの誘導体の例としては、ジエチレングリコールモノエチルエーテル、エチレングリコールモノメチルエーテル、エチレングリコールモノブチルエーテル、プロピレングリコールモノメチルエーテル、プロピレングリコールモノエチルエーテル、ジエチレングリコールモノエチルエーテルアセテート、エチレングリコールモノメチルエーテルアセテート、エチレングリコールモノブチルエーテルアセテート、プロピレングリコールモノメチルエーテルアセテート（ＰＧＭＥＡ）、プロピレングリコールモノエチルエーテルアセテート、ジエチレングリコールジメチルエーテル、ジエチレングリコールエチルメチルエーテル、ジエチレングリコールジエチルエーテル、ジエチレングリコールジアセテート、トリエチレングリコールジメチルエーテル、エチレングリコールジアセテート、エチレングリコールジエチルエーテル、エチレングリコールジメチルエーテルなどがあり、含窒素化合物溶媒の例としては、ホルムアミド、Ｎ，Ｎ−ジメチルホルムアミド、Ｎ，��−ジメチルアセトアミド、Ｎ−メチル−２−ピロリドン、ジエチルアミン、トリエチルアミン、ピリジンなどがある。
【００４６】
上記の有機溶媒からなる洗浄液Ａの中でも、本発明の融液充填工程における充填用融液の温度よりも沸点が高い有機溶媒であると、充填用融液との置換時に該有機溶媒の沸騰に由来する気泡が発生し難くなり、その結果、該気泡による毛細管力の作用を抑制しやすいため、特に好ましい。ただし、前記有機溶媒の沸点が特に高いものは粘度が高い傾向があり、その結果、充填用融液との置換がし難くなる傾向があるため、前記有機溶媒の沸点の上限は２５０℃が特に好ましい。また、後工程で用いる充填用融液に対して溶解性を有するものであると、凹部に残留した洗浄液Ａが該凹部に流入してきた充填用融液と相分離することなく、該融液中に溶解し取り込まれることでより効率的に置換を行うことができるため好ましい。なお、充填用融液に対して溶解性を有するとは、融液充填工程における融液の温度において、該融液に対して洗浄液Ａが任意の濃度で相分離することなく溶け合うことを意味する。上記の好適な有機溶媒は、用いる昇華性物質によって異なるが、例えば、昇華性物質としてナフタレンを用いた場合、該有機溶媒といては、シクロヘキサノン、ジエチレングリコールモノエチルエーテル、エチレングリコールモノメチルエーテル、エチレングリコールモノブチルエーテル、プロピレングリコールモノメチルエーテル、プロピレングリコールモノエチルエーテル、ジエチレングリコールモノエチルエーテルアセテート、エチレングリコールモノメチルエーテルアセテート、エチレングリコールモノブチルエーテルアセテート、プロピレングリコールモノメチルエーテルアセテート（ＰＧＭＥＡ）、プロピレングリコールモノエチルエーテルアセテート、ジエチレングリコールジメチルエーテル、ジエチレングリコールエチルメチルエーテル、ジエチレングリコールジエチルエーテル、ジエチレングリコールジアセテート、トリエチレングリコールジメチルエーテル、エチレングリコールジアセテート、エチレングリコールジエチルエーテル、エチレングリコールジメチルエーテル等が挙げられる。
【００４７】
融液充填工程においては、前記ウェハの凹部に残留する洗浄液を、昇華性物質を含む充填用処理剤を加熱により融解した充填用融液で置換し、充填する。融液充填工程においてウェハ表面に充填用融液を供給する方式は特に限定されない。充填用融液の供給方式としては、ウェハをほぼ水平に保持して回転させながら回転中心付近に充填用融液を供給してウェハの凹凸パターンを１枚ずつ置換・充填処理するスピン方式に代表される枚葉方式や、充填用融液槽内に複数枚のウェハを浸漬しウェハの凹凸パターンを置換・充填処理するバッチ方式が挙げられる。図３に、充填用融液８で凹凸パターンの凹部４が充填された様子を示す。
【００４８】
充填用処理剤に含まれる昇華性物質は、昇華性を持つものであれば種類については特に問われず、常圧で加熱した場合に固体から液体を経ずに気体となる昇華点をもつ物質、および常圧で加熱した場合に固体から液体を経て気体となる物質で、融点をもち、融点未満で緩やかに昇華する物質の両方を指している。しかし、本発明の充填用融液を用いる洗浄方法では、充填用融液の作製を考慮すると、固体から液体を経て気体となる物質で、融点をもち、融点未満で緩やかに昇華する物質を用いることがより好ましい。これらの特性を持つ昇華性物質としてナフタレン、パラジクロロベンゼン、テトラクロロジフルオロエタン、樟脳、及びアルキルアミンの炭酸塩などが挙げられる。昇華性物質は、それぞれの材料の融点以上で加熱することで融解した充填用融液とすることができる。昇華性物質が常圧で融点を持たず、加熱すると昇華する場合、加圧することで融液とすることが可能である。
【００４９】
また、充填用融液は、含有する昇華性物質の融点以上、融点＋２５℃以下の温度範囲内で充填用処理剤を融解させた融液である。昇華性物質の融点未満の温度では、融液、すなわち液体とすることが難しい。一方、（融点＋２５℃）を超える温度では、昇華性物質の蒸発により、融液内で気泡の発生が多くなる。凹部において気泡が発生すると、該凹部に毛細管力が働くため、パターンの倒壊に繋がる。さらには、（融点＋２５℃）を超える温度では、昇華性物質の蒸発が早すぎるため、後工程の冷却工程において、ウェハ表面の融液を冷却する間も、融液からの昇華性物質の蒸発が継続し易く、その結果、析出した固体状の昇華性物質で充填できないウェハ表面が発生する。
【００５０】
前記充填用処理剤は、融液にした際のレベリング性を向上する目的で有機溶媒を含んでいても良い。ただし、有機溶媒量が多すぎると、冷却析出工程において昇華性物質が析出する際に、蒸発する有機溶媒の毛細管力でパターンの倒壊が発生しやすいため好ましくない。また、有機溶媒の含有量が多いほど冷却析出工程で析出する固体がポーラスとなったり析出する固体が少なくなったりし易いため、本発明の目的であるパターンの倒れ防止効果が低くなる恐れがある。これらを考慮すると、有機溶媒量は少ないことが好ましく、充填用処理剤に含まれる昇華性物質量は６０質量％以上が好ましく、さらに好ましくは９５質量％以上である。
【００５１】
また、前記有機溶媒の種類は特に限定されないが、炭化水素類、エステル類、エーテル類、ケトン類、含ハロゲン溶媒、スルホキシド系溶媒、アルコール類、多価アルコール類、多価アルコールの誘導体、含窒素化合物溶媒等が挙げられる。
【００５２】
前記炭化水素類の例としては、トルエン、ベンゼン、キシレン、ヘキサン、ヘプタン、オクタンなどがあり、前記エステル類の例としては、酢酸エチル、酢酸プロピル、酢酸ブチル、アセト酢酸エチルなどがあり、前記エーテル類の例としては、ジエチルエーテル、ジプロピルエーテル、ジブチルエーテル、テトラヒドロフラン、ジオキサンなどがあり、前記ケトン類の例としては、アセトン、アセチルアセトン、メチルエチルケトン、メチルプロピルケトン、メチルブチルケトン、シクロヘキサノン、イソホロンなどがあり、前記含ハロゲン溶媒の例としては、パーフルオロオクタン、パーフルオロノナン、パーフルオロシクロペンタン、パーフルオロシクロヘキサン、ヘキサフルオロベンゼンなどのパーフルオロカーボン、１，１，１，３，３−ペンタフルオロブタン、オクタフルオロシクロペンタン、２，３−ジハイドロデカフルオロペンタン、ゼオローラＨ（日本ゼオン製）などのハイドロフルオロカーボン、メチルパーフルオロイソブチルエーテル、メチルパーフルオロブチルエーテル、エチルパーフルオロブチルエーテル、エチルパーフルオロイソブチルエーテル、アサヒクリンＡＥ−３０００（旭硝子製）、Ｎｏｖｅｃ  ＨＦＥ−７１００、Ｎｏｖｅｃ  ＨＦＥ−７２００、Ｎｏｖｅｃ７３００、Ｎｏｖｅｃ７６００（いずれも３Ｍ製）などのハイドロフルオロエーテル、テトラクロロメタンなどのクロロカーボン、クロロホルムなどのハイドロクロロカーボン、ジクロロジフルオロメタンなどのクロロフルオロカーボン、１，１−ジクロロ−２，２，３，３，３−ペンタフルオロプロパン、１，３−ジクロロ−１，１，２，２，３−ペンタフルオロプロパン、１−クロロ−３，３，３−トリフルオロプロペン、１，２−ジクロロ−３，３，３−トリフルオロプロペンなどのハイドロクロロフルオロカーボン、パーフルオロエーテル、パーフルオロポリエーテルなどがあり、前記スルホキシド系溶媒の例としては、ジメチルスルホキシドなどがあり、アルコール類の例としては、メタノール、エタノール、プロパノール、ブタノールなどがあり、多価アルコール類の例としては、エチレングリコール、１，３−プロパンジオールなどがあり、前記多価アルコールの誘導体の例としては、ジエチレングリコールモノエチルエーテル、エチレングリコールモノメチルエーテル、エチレングリコールモノブチルエーテル、プロピレングリコールモノメチルエーテル、プロピレングリコールモノエチルエーテル、ジエチレングリコールモノエチルエーテルアセテート、エチレングリコールモノメチルエーテルアセテート、エチレングリコールモノブチルエーテルアセテート、プロピレングリコールモノメチルエーテルアセテート、プロピレングリコールモノエチルエーテルアセテート、ジエチレングリコールジメチルエーテル、ジエチレングリコールエチルメチルエーテル、ジエチレングリコールジエチルエーテル、ジエチレングリコールジアセテート、トリエチレングリコールジメチルエーテル、エチレングリコールジアセテート、エチレングリコールジエチルエーテル、エチレングリコールジメチルエーテルなどがあり、含窒素化合物溶媒の例としては、ホルムアミド、Ｎ，Ｎ−ジメチルホルムアミド、Ｎ，Ｎ−ジメチルア��トアミド、Ｎ−メチル−２−ピロリドン、ジエチルアミン、トリエチルアミン、ピリジンなどがある。
【００５３】
上記の有機溶媒の中でも、本発明の融液充填工程における充填用融液の温度よりも沸点が高い有機溶媒であると、洗浄液との置換時及び充填時に該有機溶媒の沸騰に由来する気泡が発生し難くなり、その結果、該気泡による毛細管力の作用を抑制しやすいため、特に好ましい。
【００５４】
その後、冷却析出工程において、前記凹部に充填した前記融液を冷却することにより固体の昇華性物質を析出させ、凹部に固体を充填する。図４に、昇華性物質の固体９で凹部４が充填された様子を示す。この充填された固体９により、パターンの倒壊が抑えられる。この冷却は、大気圧下、あるいは加圧下で放冷してもよいし、または、前記ウェハにおいて凹凸パターンを形成していない部分に水等の冷却剤を接触させることにより冷却しても良い。
【００５５】
最後に、昇華除去工程において、固体の昇華性物質を昇華により除去する。この場合の除去は、大気圧下で行っても良いし、減圧下で行っても良い。常圧で加熱した場合に固体から液体を経て気体となり、融点をもち、融点未満で緩やかに昇華する物質を昇華性物質として用いた場合、昇華性物質の融点以上の温度で加熱すると、大気圧下では昇華性物質が融解して液体となり、液体が揮発する際の毛細管力でパターンの倒壊が発生する恐れがある。そのため、この場合は、室温〜昇華性物質の融点未満の温度で時間を掛けて昇華させるか、又は減圧下で昇華させることが好ましい。減圧下では、大気圧下では加熱したときに融点を持つ物質でも、昇華する場合がある。
【００５６】
本発明の洗浄方法は、凹凸パターンの倒壊を防止する他の既知の洗浄方法と組み合わせて、洗浄を行っても良い。特に、凹凸パターン表面に撥水性保護膜を形成する方法と組み合わせて本発明の洗浄方法を行うと、凹凸パターンの倒壊を防止する効果がより高くなるため好ましい。ウェハの凹凸パターン表面に撥水性保護膜を形成するための撥水性保護膜形成用薬液を保持することで、該凹凸パターン表面に撥水性保護膜を形成することができる。凹凸パターンの表面に撥水性の保護膜を形成した後、本発明の洗浄方法である洗浄工程を行っても良いし、洗浄工程を行った後、凹凸パターンの表面に撥水性の保護膜を形成し、その後融液充填工程に移っても良い。なお、本発明の昇華除去工程の後に、前記撥水性保護膜は、例えば、ウェハ表面を光照射すること、ウェハを加熱すること、ウェハをオゾン曝露すること、ウェハ表面にプラズマ照射すること、ウェハ表面にコロナ放電すること等の処理によって除去できる。
【００５７】
前記撥水性保護膜形成用薬液としては、凹凸パターンの表面に撥水性の保護膜を形成することができるものであれば、該薬液に含まれる撥水性保護膜を形成する化合物（以下、「化合物Ａ」とも記載する）の種類は特に限定されない。化合物Ａの例としては、例えば凹凸パターン表面が、酸化ケイ素、窒化ケイ素、多結晶シリコン或いは単結晶シリコンといったシリコン系材料の場合、ヘキサメチルジシラザン（ＨＭＤＳ）、トリメチルシリルジエチルアミン（ＴＭＳＤＥＡ）、テトラメチルジシラザン、トリメチルシリルジメチルアミン、オクチルジメチルシリルジメチルアミン、トリメチルシリルイミダゾール、トリメチルクロロシラン、プロピルジメチルクロロシラン、オクチルジメチルクロロシラン、ジメチルジクロロシラン、メチルトリクロロシラン、トリメチルメトキシシラン、トリメチルエトキシシランなどのシランカップリング剤が挙げられる。また、凹凸パターン表面が前記のシリコン系材料以外の場合は、該材料の表面に結合または吸着し、凹凸パターン表面に撥水性を付与するような物質を化合物Ａとして用いても良い。
【００５８】
撥水性保護膜形成用薬液において希釈に用いられることのある溶媒としては、例えば、炭化水素類、エステル類、エーテル類、ケトン類、含ハロゲン溶媒、スルホキシド系溶媒、アルコール類、多価アルコールの誘導体、含窒素化合物溶媒などの有機溶媒が好適に使用される。この中でも、炭化水素類、エステル類、エーテル類、ケトン類、含ハロゲン溶媒、スルホキシド系溶媒、多価アルコールの誘導体のうちＯＨ基を持たないものを用いると、前記凹凸パターン表面に保護膜を短時間に形成できるためより好ましい。
【実施例】
【００５９】
［充填用融液、及び、融液充填工程において充填された融液の外観評価］
充填用融液の外観を目視観察し、該融液が完全に充填用処理剤を融解できているかどうか、気泡が発生していないかどうかを確認した。また、表面に凹凸パターンを有するウェハでは、融液充填工程における気泡や相分離といった不具合の有無が確認できないため、平滑なウェハ表面上で融液充填工程と同様の操作を行って、該平滑なウェハ表面上に融液が充填された状態で外観を観察し、前記不具合の有無を確認した。
【００６０】
［充填用処理剤中の０．５μｍより大きい粒子の数の評価］
充填用処理剤中のパーティクルの数を直接測定することは困難なので、予め前記処理剤を加熱により融解させて充填用融液とし、該融液１ｍＬをイソプロピルアルコールに溶解し、該溶液に対して、光散乱式液中粒子測定装置（リオン社製、ＫＳ−４２ＡＦ型）を用いて０．５μｍより大きい粒子の数を測定した。なお、前記イソプロピルアルコールは予め蒸留精製及び、フィルター精製を行ったものを使用した。
【００６１】
［充填用処理剤中の金属不純物含有量の評価］
所定量の充填用処理剤から、揮発成分及び蒸発成分をすべて揮発及び蒸発させて、残った残渣をフッ硝酸に溶解させて、該溶液中の金属不純物含有量を、誘導結合プラズマ質量分析装置（横河アナリティカルシステムズ製、Ａｇｉｌｅｎｔ  ７５００ｃｓ型）を用いて測定し、そこから充填用処理剤中の金属不純物含有量を算出した。
【００６２】
［実施例１］
（Ｉ−１）充填用融液の準備
昇華性物質であるナフタレン（融点：８０℃）を予め昇華精製したものを充填用処理剤とした。ビーカー中で前記充填用処理剤を８５℃で融解して充填用融液槽を準備した。前記融液を目視観察したところ、発泡は見られず、均一な液体であった。なお、前記充填用処理剤中の、液相での光散乱式液中粒子検出器によるパーティクル測定における０．５μｍより大きい粒子の数は、該処理剤を加熱により融解させて充填用融液とした際に該融液１ｍＬ当たり１００個以下であった。また、前記処理剤中のＮａ、Ｍｇ、Ｋ、Ｃａ、Ｍｎ、Ｆｅ及びＣｕの各元素の金属不純物含有量は、該処理剤総量に対しそれぞれ、１００質量ｐｐｂ以下であった。なお、本実施例以降の実施例、及び比較例においても、同様の精製を行い、０．５μｍより大きい粒子の数が処理剤を加熱により融解させて充填用融液とした際に該融液１ｍＬ当たり１００個以下であり、Ｎａ、Ｍｇ、Ｋ、Ｃａ、Ｍｎ、Ｆｅ及びＣｕの各元素の金属不純物含有量が、該処理剤総量に対しそれぞれ１００質量ｐｐｂ以下であることを確認した。
【００６３】
（Ｉ−２）洗浄工程
平滑な窒化チタン膜付きウェハ（表面に厚さ５０ｎｍの窒化チタン層を有するシリコンウェハ）を１質量％の過酸化水素水に室温で１分間浸漬し、次いで純水に１分間浸漬した後、イソプロピルアルコール（ｉＰＡ）に室温で１分間浸漬し、次いで、沸点が１４６℃でナフタレンの融液に対して溶解性を有するプロピレングリコールモノメチルエーテルアセテート（ＰＧＭＥＡ）に室温で１分間浸漬させた。
【００６４】
（Ｉ−３）融液充填工程
（Ｉ−２）で準備した窒化チタン膜付きウェハを、ＰＧＭＥＡ浸漬槽から充填用融液槽に移し、充填用融液に３分間浸漬させた。この際に窒化チタン膜付きウェハの表面には気泡はなく、相分離も見られなかったことから、融液充填工程において不具合が発生しないことを確認した。  
【００６５】
（Ｉ−４）冷却析出工程
前記ウェハを充填用融液から引き上げて、室温で該ウェハを水平にして静置し放冷した。１０分後、ウェハ表面の外観を観察したところ、目視観察でウェハ全面に均一に析出した固体状のナフタレンが付着していた。
【００６６】
（Ｉ−５）昇華除去工程
（Ｉ−４）で得られた固体状のナフタレンが付着したウェハを、真空オーブン中で１ｍｍＨｇまで減圧したのち、８０℃まで昇温したところ、ウェハ上の固体状のナフタレンはすべて昇華し、消失した。
【００６７】
［実施例２］
融液充填工程における融液の温度を９０℃とした以外は、実施例１と同じ条件で実施した。充填用融液を目視観察したところ、発泡は見られず、均一な液体であった。実施例１と同様に、融液充填工程で窒化チタン膜付きウェハを充填用融液に浸漬した際に、該ウェハの表面には気泡はなく、相分離も見られなかったことから、融液充填工程において不具合が発生しないことを確認した。また、実施例１と同様に冷却析出工程を行ったところ、目視観察でウェハ全面に均一に析出した固体状のナフタレンが付着していた。また、実施例１と同様の昇華除去工程によってウェハ上の固体状のナフタレンがすべて昇華し、消失することを確認した。
【００６８】
［実施例３］
融液充填工程における融液の温度を１００℃とした以外は、実施例１と同じ条件で実施した充填用融液を目視観察したところ、発泡は見られず、均一な液体であった。実施例１と同様に、融液充填工程で窒化チタン膜付きウェハを充填用融液に浸漬した際に、該ウェハの表面には気泡はなく、相分離も見られなかったことから、融液充填工程において不具合が発生しないことを確認した。また、実施例１と同様に冷却析出工程を行ったところ、目視観察でウェハ全面に析出した固体状のナフタレンが付着していたものの、一部に固体状のナフタレンの付着量が少なくまだらに見える部分があった。これは、融液の温度が高いことにより該融液の冷却に時間がかかった結果、冷却析出工程時に昇華性物質が蒸発し減少する量が多くなってしまったためと考えられる。また、実施例１と同様の昇華除去工程によってウェハ上の固体状のナフタレンがすべて昇華し、消失することを確認した。
【００６９】
［実施例４］
予め昇華精製を行ったナフタレンと予め蒸留精製を行ったシクロヘキサノン（沸点は１５６℃）を、８０：２０（質量比）で混合したものを充填用処理剤とした。ビーカー中で前記充填用処理剤を８５℃で融解した。この融液を目視観察したところ、発泡は見られず、均一な液体であった。前記融液を充填用融液とした以外は、実施例１と同じ条件で実施した。実施例１と同様に、融液充填工程で窒化チタン膜付きウェハを前記融液に浸漬した際に、該ウェハの表面には気泡はなく、相分離も見られなかったことから、融液充填工程において不具合が発生しないことを確認した。また、実施例１と同様に冷却析出工程を行ったところ、目視観察でウェハ全面に均一に析出した固体状のナフタレンが付着していた。また、実施例１と同様の昇華除去工程によってウェハ上の固体状のナフタレンがすべて昇華し、消失することを確認した。
【００７０】
［実施例５］
充填用処理剤の、ナフタレンとシクロヘキサノンの質量比を、５５：４５とした以外は、実施例４と同じ条件で実施した。充填用融液を目視観察したところ、発泡は見られず、均一な液体であった。実施例４と同様に、融液充填工程で窒化チタン膜付きウェハを前記融液に浸漬した際に、該ウェハの表面には気泡はなく、相分離も見られなかったことから、融液充填工程において不具合が発生しないことを確認した。また、実施例４と同様に冷却析出工程を行ったところ、目視観察でウェハ全面に析出した固体状のナフタレンが付着していたものの、一部に固体状のナフタレンの付着量が少なくまだらに見える部分があった。これは、充填用処理剤中の昇華性物質の含有量が少ないことにより、冷却析出工程時に融液から析出する昇華性物質が少なかったためと考えられる。また、実施例４と同様の昇華除去工程によってウェハ上の固体状のナフタレンがすべて昇華し、消失することを確認した。
【００７１】
［実施例６］
洗浄工程として、平滑な窒化チタン膜付きウェハ（表面に厚さ５０ｎｍの窒化チタン層を有するシリコンウェハ）を１質量％の過酸化水素水に室温で１分間浸漬し、次いで純水に１分間浸漬した後、イソプロピルアルコール（ｉＰＡ）に室温で１分間浸漬し、次いで、沸点が１５６℃でナフタレンの融液に対して溶解性を有するシクロヘキサノンに室温で１分間浸漬させた。それ以外は、実施例１と同じ条件で実施した。実施例１と同様に、融液充填工程で窒化チタン膜付きウェハを前記融液に浸漬した際に、該ウェハの表面には気泡はなく、相分離も見られなかったことから、融液充填工程において不具合が発生しないことを確認した。また、実施例１と同様に冷却析出工程を行ったところ、目視観察でウェハ全面に均一に析出した固体状のナフタレンが付着していた。また、実施例１と同様の昇華除去工程によってウェハ上の固体状のナフタレンがすべて昇華し、消失することを確認した。
【００７２】
［実施例７］
洗浄工程として、平滑な窒化チタン膜付きウェハ（表面に厚さ５０ｎｍの窒化チタン層を有するシリコンウェハ）を１質量％の過酸化水素水に室温で１分間浸漬し、次いで純水に１分間浸漬した後、イソプロピルアルコール（ｉＰＡ）に室温で１分間浸漬し、次いで、沸点が６１℃でナフタレンの融液に対して溶解性を有する住友３Ｍ製Ｎｏｖｅｃ  ＨＦＥ−７１００に室温で１分間浸漬させた。それ以外は、実施例１と同じ条件で実施した。実施例１と同様に、融液充填工程で窒化チタン膜付きウェハを前記融液に浸漬した際に、該ウェハの表面には相分離は見られなかったものの気泡が見られた。また、実施例１と同様に冷却析出工程を行ったところ、目視観察でウェハ全面に均一に析出した固体状のナフタレンが付着していた。また、実施例１と同様の昇華除去工程によってウェハ上の固体状のナフタレンがすべて昇華し、消失することを確認した。
【００７３】
［実施例８］
予め昇華精製を行ったナフタレンと予め蒸留精製を行った住友３Ｍ製Ｎｏｖｅｃ  ＨＦＥ−７１００（沸点は６１℃）を、８０：２０（質量比）で混合したものを充填用処理剤とした。ビーカー中で前記充填用処理剤を８５℃で融解した。この融液を目視観察したところ、均一な液体であったものの、発泡が見られた。前記融液を充填用融液とした以外は、実施例１と同じ条件で実施した。実施例１と同様に、融液充填工程で窒化チタン膜付きウェハを前記融液に浸漬した際に、該ウェハの表面には相分離は見られなかったものの気泡が見られた。また、実施例１と同様に冷却析出工程を行ったところ、目視観察でウェハ全面に均一に析出した固体状のナフタレンが付着していた。また、実施例１と同様の昇華除去工程によってウェハ上の固体状のナフタレンがすべて昇華し、消失することを確認した。
【００７４】
［実施例９］
洗浄工程として、平滑な窒化チタン膜付きウェハ（表面に厚さ５０ｎｍの窒化チタン層を有するシリコンウェハ）を１質量％の過酸化水素水に室温で１分間浸漬し、次いで純水に１分間浸漬した後、イソプロピルアルコール（ｉＰＡ）に室温で１分間浸漬し、次いで、沸点が１００℃でナフタレンの融液に対して溶解性を有さない純水に室温で１分間浸漬させた。それ以外は、実施例１と同じ条件で実施した。実施例１と同様に、融液充填工程で窒化チタン膜付きウェハを前記融液に浸漬した際に、該ウェハの表面には気泡は見られなかったものの一部に相分離が見られた。また、実施例１と同様に冷却析出工程を行ったところ、目視観察でウェハ表面に不均一に析出した固体状のナフタレンが付着していた。また、実施例１と同様の昇華除去工程によってウェハ上の固体状のナフタレンがすべて昇華し、消失することを確認した。
【００７５】
［比較例１］
予め昇華精製を行ったナフタレンを充填用処理剤とし、該処理剤をナフタレンの融点未満の温度である７５℃で加熱し充填用融液としようとしたが、処理剤が融解せず融液とならなかった。
【００７６】
［比較例２］
融液充填工程における融液の温度を１１０℃とした以外は、実施例１と同じ条件で実施した。充填用融液を目視観察したところ、均一な液体であったものの、発泡が見られた。実施例１と同様に、融液充填工程で窒化チタン膜付きウェハを充填用融液に浸漬した際に、該ウェハの表面には相分離が見られなかったものの、気泡が存在することを確認した。また、実施例１と同様に冷却析出工程を行ったところ、目視観察でウェハ表面積のうち、析出した固体状のナフタレンが付着していたのは５０％程度であり、充分に充填できないことが確認された。これは、融液の温度が高すぎることにより該融液の冷却に時間がかかった結果、冷却析出工程時に昇華性物質が蒸発し減少する量が多くなってしまったためと考えられる。
【符号の説明】
【００７７】
１    ウェハ
２    ウェハ表面の微細な凹凸パターン
３    パターンの凸部
４    パターンの凹部
５    凹部の幅
６    凸部の高さ
７    凸部の幅
８    充填用融液
９    析出した固体の昇華性物質
【図１】
2013042094.tif 000002
【図２】
2013042094.tif 000003
【図３】
2013042094.tif 000004
【図４】
2013042094.tif 000005